(57)【特許請求の範囲】
【請求項１】
一般式（ＩＩ）
Ａ（Ｏ−ＣＯ−ＮＨ−Ｒ）Ｓ    （ＩＩ）
（式中、Ａは、最小３の平均重合度（平均ＤＰ）を有し、レバン又はイヌリンである下記フルクタンのフルクトシル単位（Ｆ）又は末端グルコシル単位（Ｇ）を表し、
（Ｏ−ＣＯ−ＮＨ−Ｒ）は、糖単位Ａのヒドロキシル基と置き換わるＮ−アルキルアミノカルボニルオキシ基を表し、ここで、Ｒは３〜２２個の炭素原子を含有する直鎖または分枝鎖、飽和または不飽和アルキル基およびそれらのいずれかの混合物を表し、そして
ｓは糖単位当たりのＮ−アルキルアミノカルボニルオキシ基の数を表し、これは置換度（ＤＳ）として表されそして前記ＤＳは０．１０〜２．０の範囲の値を有する）の糖単位から構成される、フルクタンＮ−アルキルウレタン（Ｉ）の、界面活性剤。
【請求項２】
アルキル基Ｒが飽和Ｃ３〜Ｃ２２アルキル基または前記アルキル基の混合物である、アルキルウレタン（Ｉ）の請求項１に記載の界面活性剤。
【請求項３】
アルキル基Ｒがモノ−不飽和Ｃ３〜Ｃ２２アルキルまたは前記不飽和アルキル基の混合物である、アルキルウレタン（Ｉ）の請求項１に記載の界面活性剤。
【請求項４】
アルキル基Ｒが直鎖または分枝鎖Ｃ６〜Ｃ１８アルキル基またはそれらの混合物である、アルキルウレタン（Ｉ）の請求項１〜３のいずれか１項に記載の界面活性剤。
【請求項５】
置換度（ＤＳ）が０．１５〜１．５の範囲の値を有する、アルキルウレタン（Ｉ）の請求項１〜４のいずれか１項に記載の界面活性剤。
【請求項６】
フルクタンがイヌリンである、アルキルウレタン（Ｉ）の請求項１〜５のいずれか１項に記載の界面活性剤。
【請求項７】
フルクタンが、３〜１００の範囲の平均重合度（平均ＤＰ）を有する多分散の線状またはやや分枝したイヌリンまたはそれらの混合物である、アルキルウレタン（Ｉ）の請求項６に記載の界面活性剤。
【請求項８】
イヌリンが６〜４０の範囲の平均重合度（平均ＤＰ）を有する、請求項６または７のいずれか１項に記載の界面活性剤。
【請求項９】
イヌリンが平均重合度（平均ＤＰ）＜１０を有するオリゴフルクトースである、請求項６に記載の界面活性剤。
【請求項１０】
請求項１〜９のいずれか１項に定義された通りのフルクタンＮ−アルキルウレタン（Ｉ）の洗浄剤、乳化剤、エマルション安定剤、発泡剤、泡安定剤、リポソーム安定剤、分散剤及び／又は湿潤剤としての界面活性剤。
【請求項１１】
請求項１〜９のいずれか１項に定義されたとおりのフルクタンＮ−アルキルウレタン（Ｉ）。
【請求項１２】
イヌリンＮ−ｎ−オクチルカルバメート、イヌリンＮ−ｎ−ドデシルカルバメートおよびイヌリンＮ−ｎ−オクタデシルカルバメートからなる群から選ばれる、請求項１１に記載のフルクタンＮ−アルキルウレタン（Ｉ）。
【請求項１３】
請求項１〜９および１２のいずれか１項において定義されたとおりのフルクタンＮ−アルキルウレタン（Ｉ）の１種またはそれ以上を、界面活性剤として含む組成物。
【請求項１４】
１種またはそれ以上のフルクタンＮ−アルキルウレタン（Ｉ）が、０．００１％〜５％（％ｗ／ｖ）の合計濃度で存在する、請求項１３に記載の組成物。
【請求項１５】
水または水性媒体を用いての希釈により、請求項１３または１４のいずれか１項に定義したとおりの組成物を製造するために適しているプレミクス（予備混合物）組成物である、請求項１３または請求項１４に記載の組成物。
【請求項１６】
フルクタン、下記イソシアネート、および下記アルキルウレタン（Ｉ）に対して不活性である第１溶媒に溶解されたフルクタンを、０．１０〜２．０の範囲の置換度（ＤＳ）を有するＮ−アルキルウレタン（Ｉ）を生ずるような量のアルキルイソシアネートと反応させ、次に、場合により減圧下の蒸発による該第１溶媒の部分的な除去の後に、かき混ぜながら反応混合物に沈殿溶媒を添加することによるかまたはかき混ぜながら沈殿溶媒中に反応混合物をゆっくりと注入することにより、形成されたアルキルウレタン（Ｉ）を沈殿させ、次に沈殿したアルキルウレタン（Ｉ）を単離することからなる、請求項１〜９及び１２のいずれか１項に定義されたとおりのフルクタンＮ−アルキルウレタン（Ｉ）の製造方法。
【発明の詳細な説明】
【０００１】
（技術分野）
この発明は界面活性剤としてのフルクタンのアルキルウレタン類の使用に関し、界面活性剤としてフルクタンのアルキルウレタン類を含む組成物に関し、新規なフルクタンのアルキルウレタン類に関しそしてそれらの製造方法に関する。
【０００２】
（背景技術）
界面活性剤は、それらが洗浄剤、発泡剤、泡安定剤、湿潤剤、乳化剤および（または）エマルション安定剤として働く、家庭用および工業用適用分野のための組成物において広く使用されている。主として、洗浄剤として用いられる最も古いタイプの界面活性剤は、脂肪酸のアルカリ石鹸である。後になってこれらの石鹸については、一層強力な合成界面活性剤によって広い範囲にわたって置き換えられた。合成界面活性剤の昔の種類は、主としてアルキルベンゼンスルホン酸塩（ＡＢＳ）からなっていた。しかしながら、ＡＢＳはそれらの貧弱な生物分解性の故に、かなりの水質汚染を起こしていた。現在、ＡＢＳは、アルキル鎖に１０個またはそれ以上の炭素原子を有する線状アルキルスルホン酸塩（ＬＡＳ）にほとんど置き換えられ、これはＡＢＳ界面活性剤と比較して改良された生物分解性を示している。
【０００３】
今日まで、代わりの一層効率の良い且つ良好な生物分解性の界面活性剤の研究調査がいぜんとして続けられている。
【０００４】
１つの方法によれば、グルコースおよびスクロース（サッカロース）のような糖類が、界面活性剤の性質を有する非イオン性誘導体の合成のための出発物質として使用されて来た。
【０００５】
Ｖ．Ｍａｕｎｉｅｒ、等（Ｃａｒｂｏｈｙｄｒａｔｅ  Ｒｅｓｅａｒｃｈ，
２９９、第４９頁〜第５７頁（１９９７））は、メチルα−Ｄ−グルコピラノシドおよびＤ−グルコースの数種の６−アミノカルボニル誘導体の張力活性（ｔｅｎｓｉｏ−ａｃｔｉｖｅ）性質を開示しており、そしてこれらをメチル６−Ｏ−（Ｎ−ヘプチルカルバモイル）−α−Ｄ−グルコピラノシドと称するウレタンの一種と比較している。
【０００６】
Ｔ．Ｌｅｓｉａｋ、等（Ｊ．ｐｒａｋｔ．Ｃｈｅｍ．，３２２（６）、第８７７頁〜第８８３頁（１９８０））は、グルコースおよびスクロース、のウレタン類の合成のために、１−メチル−２，４−ビス（イソシアナト）ベンゼン（通常トリレン−２，４−ジイソシアネート、要約して２，４−ＴＤＩと称せられる）の使用を開示している。まず、２，４−ＴＤＩは、１：１のモル比で種々の脂肪族長鎖アルコール類またはテルペンアルコール類と反応される。その反応は４位でのイソシアネート基で起こりそして、得られたウレタン−モノ−イソシアネート類は次にグルコース、それぞれのスクロースと反応されて、対応するジウレタン類を生成し、これは適当な張力活性を示した。
【０００７】
数種のスクロースＮ−ｎ−アルキルウレタン類の合成及びそれらの張力活性の性質は、とりわけＨ．Ｂｅｒｔｓｃｈ、等（Ｊ．ｐｒａｋｔ．Ｃｈｅｍ．，１１、第１０８頁（１９６０））によりそしてＷ．Ｇｅｒｈａｒｄｔ（Ａｂｈ．Ｄｔｓｃｈ．Ａｋａｄ．Ｗｉｓｓ．Ｂｅｒｌｉｎ，Ｋｌ．Ｃｈｅｍ．Ｇｅｏｌ．Ｂｉｏｌ．，Ｖｏｌ．１９６６（６）、第２４頁〜第３２頁（１９６７））により開示されている。これらの誘導体は、適当、ないしは良好な張力活性の性質を示すがしかしかなり高い濃度においてのみである。それらのウレタン類は選ばれたｎ−アルキルイソシアネートとのスクロースの反応（Ｈ．Ｂｅｒｔｓｃｈ等の前掲書）によりそしてジメチルホルムアミド中のシアン酸カリウムおよびハロゲン化ｎ−アルキルを用いてのスクロースの変換（Ｗ．Ｇｅｒｈａｒｄｔの前掲書）により造られた。しかしながら、長いアルキル鎖を有するスクロースｎ−アルキルウレタン類は、水中で中程度のないしは貧弱な溶解度の不利を受けている。
【０００８】
糖ｎ−アルキルウレタン類の、水中での溶解度を改良するために、エトキシル化またはプロポキシル化糖から対応するｎ−アルキルウレタン類が造られた。それぞれマンニトールである、エトキシル化およびプロポキシル化スクロースから誘導されたｎ−アルキルウレタン類の合成及び張力活性はＷ．Ｇｅｒｈａｒｄｔ（上掲書およびドイツ特許ＤＥ１  ５１８  ６９６）により開示された。さらに、Ｔ．Ｌｅｓｉａｋ、等（Ｊ．ｐｒａｋｔ．Ｃｈｅｍ．，３１９（５）、第７２７頁〜第７３１頁（１９７７））によりスクロースの１−（ｎ−アルキルオキシ）−エチルウレタン類が合成されそしてそれらの張力活性の性質が測定された。
【０００９】
さらに、種々の炭水化物類から誘導された多種類のウレタン類の製造が開示された。
【００１０】
ヨーロッパ特許出願ＥＰ０  ８０１  ０７７は、多糖類およびエトキシル化多糖類、特にセルロースのｎ−アルキルＣ1〜Ｃ18ウレタン類そして熱可塑性物質としてのそれらの用途を開示している。同様に、ドイツ特許出願ＤＥ４  ３３８１５２Ａ１は、澱粉およびアセチル化澱粉のような澱粉誘導体の、ｎ−アルキルウレタン類そして熱可塑性物質としてのそれらの用途を開示している。
【００１１】
ヨーロッパ特許出願ＥＰ０  １５７  ３６５は、多糖類の種々のウレタン誘導体、とりわけイヌリントリ（フェニルカルバメート）を開示しており、ラセミ体混合物の光学分割におけるそれらの使用を開示している。
【００１２】
Ｉ．Ｗｏｌｆｆ、等（Ｊ．Ａｍ．Ｃｈｅｍ．Ｓｏｃ．，７６、第７５７頁（１９５４））は、澱粉のウレタン類を造ったことを開示したが、しかしＥ．Ａｓｖｅｌｄ、等（Ｃａｒｂｏｈｙｄｒａｔｅ  Ｐｏｌｙｍｅｒｓ  ４，第１０３頁〜第１１０頁（１９８４））による後の研究は、Ｉ．Ｗｏｌｆｆ等により用いられた反応条件において、ウレタン類ではなく、炭水化物と尿素化合物との混合物だけが得られたことを示した。
【００１３】
種々の適用分野における使用のための界面活性剤の着実に増大している需要を考えて、工業界は、改良された張力活性の性質および（または）改良された生物分解性を好ましくは示す別の界面活性剤の必要性に絶え間なく直面している。
【００１４】
（発明の開示）
発明の目的：
本発明の目的は、室温で水中に低い濃度で容易に溶解することが出来そして良好な張力活性（ｔｅｎｓｉｏ−ａｃｔｉｖｅ）性質および良好な生物分解性を示す別の界面活性生成物を提供することにより上記問題の１つまたはそれ以上に対しての解決を提供することである。
【００１５】
発明の記載：
別のそして（または）改良された界面活性剤についての研究調査において、フルクタンの或る種のウレタン類が上記問題の１つまたはそれ以上に対しての解決を提供することを本発明者は見い出した。
【００１６】
これらの発見に従って、本発明は、界面活性剤としてフルクタンの或る種のアルキルウレタン類の使用、界面活性剤として使用するために適しているフルクタンの或る種の新規なアルキルウレタン類、これらの化合物を造るための方法そして界面活性剤としておよび（または）安定剤として前記アルキルウレタン類の１種またはそれ以上を含む組成物を提供する。
【００１７】
表面活性剤、界面活性剤または張力活性剤（ｔｅｎｓｉｏ−ａｃｔｉｖｅ  ａｇｅｎｔ）とは、本明細書において、水または水性媒体中に溶解したときにその表面張力を減少させる化合物、あるいは２種の液体間で、液体と固体との間で、または液体と気体との間で、界面張力を減少させる化合物を意味する。これらの用語は、本明細書において、相互交換的に用いられる。同じことが前記性質を示す用語に適用される。
【００１８】
用語アルキルウレタン類とは、アルコール性ヒドロキシ基を有する基剤とのアルキルイソシアネートの反応から生ずるクラスの化合物を通常示し、しかるに、各々の反応生成物はＮ−アルキルカルバメート類と称せられ、即ちＮ−アルキルカルバミン酸のエステルと称せられる。しかしながら、それらの用語は、この明細書における記載において、またしばしば相互交換される。
【００１９】
フルクタン類は、炭水化物レバンおよびイヌリンを包含する周知の天然に存在する多糖類である。
レバン類は、フルクトース単位が、殆どかまたは全体的にお互いに、β（２−６）フルクトシル−フルクトース結合により結合されているポリフルクトースの鎖から一般になっているＤ−フルクタンである。レバン類は或る種の植物種において天然に存在する（この場合において、それらはまたフレイン類（ｐｈｌｅｉｎｓ）と称せられる）そしてまた或る種の細菌の活動から生産される。レバン類は、或る種の植物からの抽出により、発酵技術によりそして酵素インビトロ合成により、慣用の技術に従って、生成されることが出来る。レバン類は前記ポリフルクトース鎖の多分散混合物として通常生ずる。それらの鎖は、直鎖状であることも出来るが、しかし殆どはそれらは分枝鎖状である。
【００２０】
イヌリン類は、一般にポリフルクトースの鎖からなるが、しかしそれらのうち、フルクトース単位がβ（２−１）結合により殆どかまたは全体的にお互いに結合している、Ｄ−フルクタン類でもまたある。イヌリンは、殆どが１つのグルコシル単位で末端が終わっている、ポリフルクトース鎖の多分散混合物として一般に天然に存在している。イヌリンは、細菌源から、植物源からであることが出来るか、あるいはスクロースから出発する発酵合成によりインビトロで造られることが出来る。細菌により生産されるイヌリンは、植物源からのイヌリンよりも一層分枝されておりそして通常、（約２，０００〜約２０，０００，０００の範囲の）一層高い分子量を有しており、それに対して、植物源からのイヌリンは、通常約６００〜約２０，０００の範囲の分子量を有する直鎖状またはやや分枝された鎖状のポリフルクトース鎖またはそれらの混合物から一般に構成される。
【００２１】
イヌリンは、末端炭水化物単位からぶらさがって、一般式ＧＦnまたはＦn（但し、Ｇはグルコシル単位を表し、Ｆはフルクトシル単位を表しそしてｎは炭水化物鎖においてお互いに結合されたフルクトシル単位の数を表す整数である）によって表されることが出来る。１つのイヌリン分子中の糖単位（スクロースおよびグルコース単位）の数、即ち上記各式における値ｎ＋１およびｎは、（ＤＰ）により表される重合度として言及される。しばしば、存在する可能性がある単糖類グルコース（Ｇ）およびフルクトース（Ｆ）および二糖類スクロース（ＧＦ）を考慮に入れることなしに、与えられたイヌリン組成中の糖単位（Ｇ単位およびＦ単位）の合計数を当該イヌリン組成中に存在するイヌリン分子の合計数で割った値に相当する（平均ＤＰ）により表される、パラメータ（数）平均重合度がまた、使用される。平均重合度（平均ＤＰ）は、例えばＬ．Ｄｅ  Ｌｅｅｎｈｅｅｒ（Ｓｔａｒｃｈ  ４６（５）、第１９３頁〜第１９６頁（１９９４）およびＣａｒｂｏｈｙｄｒａｔｅｓ  ａｓ  Ｏｒｇａｎｉｃ  Ｒａｗ  Ｍａｔｅｒｉａｌｓ，Ｖｏｌ．ＩＩＩ，第６７頁〜第９２頁、（１９９６））により記載された方法により決定されることが出来る。
【００２２】
工業的規模において、イヌリンは通常、はじめの植物材料に基づいて約１０〜２０％（ｗ／ｗ）の濃度でイヌリンが存在している可能性がある、チコリ（Ｃｉｃｈｏｒｉｕｍ  ｉｎｔｙｂｕｓ）の根からのおよびイェルサレムちょうせんあざみ（Ｈｅｌｉａｎｔｈｕｓ  ｔｕｂｅｒｏｓｕｓ）の塊茎からの主として植物源から造られる。植物源からのイヌリンは、一般に２〜約１００の範囲の重合度（ＤＰ）を有する直鎖状およびやや分枝された鎖状の多糖類鎖の多分散混合物である。既知の技術に従って、例えばヨーロッパ特許出願ＥＰ０  ７６９  ０２６およびＥＰ０  ６７０  ８５０において記載されたように、イヌリンは前記植物の部分から容易に抽出され、精製されそして場合により、種々の等級のイヌリンを提供するために、不純物、単糖類、二糖類および望ましくないオリゴ糖類を除去するために分別蒸留されることが出来る。
【００２３】
典型的には約６〜約４０の範囲の（平均ＤＰ）を有するイヌリンが市販されている。チコリからのイヌリンは、例えば種々の級でＯＲＡＦＴＩ社（ベルギーＴｉｅｎｅｎ）からＲＡＦＴＩＬＩＮＥTMとして市販されている。典型的なＲＡＦＴＩＬＩＮＥTMの級のものは、ＲＡＦＴＩＬＩＮＥTMＳＴ（約１０の（平均ＤＰ）を有しそして合計で約８重量％までのグルコース、フルクトースおよびスクロースを含有している）、ＲＡＦＴＩＬＩＮＥTMＬＳ（約１０の（平均ＤＰ）を有するがしかし合計１重量％未満のグルコース、フルクトースおよびスクロースを含有する）およびＲＡＦＴＩＬＩＮＥTMＨＰ（少なくとも２３の（平均ＤＰ）を有し、通常は約２５の（平均ＤＰ）を有しそしてグルコース、フルクトースおよびスクロースを実質的に含有しない）を包含する。
【００２４】
通常（ＤＰ）＜１０として定義される、一層低い重合度を有するイヌリンは、通常イヌロ−オリゴ糖、フルクト−オリゴ糖またはオリゴフルクトースと称せられる。オリゴフルクトースはイヌリンの部分的加水分解（好ましくは酵素加水分解）により慣用的に得られそしてまた、当業界に周知である技術に従ってスクロースから酵素インビトロ合成により得られることが出来る。幾つかの級のオリゴフルクトースは、例えば（ベルギーＴｉｅｎｅｎの）ＯＲＡＦＴＩ社からのＲＡＦＴＩＲＯＳＥTMとして、例えば２〜７の範囲の重合度（ＤＰ）を有する、オリゴフルクトースの約９５重量％の平均含有量を有しそしてグルコース、フルクトースおよびスクロースの合計での約５重量％を含有するＲＡＦＴＩＬＯＳＥTMＰ９５として市販されている。
【００２５】
１つの面において、本発明は、一般式（ＩＩ）
Ａ（Ｏ−ＣＯ−ＮＨ−Ｒ）S    （ＩＩ）
（式中、Ａは、最小３の重合度（ＤＰ）を有し、レバン又はイヌリンである下記フルクタンのフルクトシル単位（Ｆ）又は末端グルコシル単位（Ｇ）を表し、
（Ｏ−ＣＯ−ＮＨ−Ｒ）は、糖単位Ａのヒドロキシル基と置き換わる、またアルキルカルバメート基と称せられる、Ｎ−アルキルアミノカルボニルオキシ基を表し、ここでＲは３〜２２個の炭素原子を含有する直鎖または分枝鎖、飽和または不飽和アルキル基および任意のそれらの混合物を表し、そして
ｓは、糖単位当たりのアルキルカルバメート基の数を表し、これは置換度（通常ＤＳと略述される）として表され、即ち前記フルクタンの糖単位当たりの置換基の平均数を表しそしてＤＳは約０．１０〜約２．０の範囲の値を有する）の糖単位から構成される、またＮ−アルキルカルバメート（Ｉ）と称されるフルクタンアルキルウレタン（Ｉ）の、界面活性剤としての使用に関する。
【００２６】
カルバメート基により置換されることが出来るフルクタン分子の糖単位当たりのヒドロキシル基の数は、非末端非分枝鎖糖単位当たりについて最大３であり、それに対して、末端糖当たりの前記数は４でありそして非末端分枝鎖単位については２である。さらに、ＤＳは糖単位当たりの置換の平均数を表すので、フルクタンＮ−アルキルカルバメート（Ｉ）分子において、まったくアルキルカルバメート基により置換されていない糖単位が存在する可能性があることは明らかである。
【００２７】
他の面において、本発明は、界面活性剤として、上に定義されたフルクタンアルキルウレタン類（Ｉ）の１種またはそれ以上を含む組成物に関する。
【００２８】
別の面において、本発明は上に定義された新規なフルクタンアルキルウレタン類（Ｉ）に関する。
【００２９】
なお別の面において、本発明は上に定義されたフルクタンアルキルウレタン類（Ｉ）の製造方法に関する。
【００３０】
なお他の面において、本発明は、界面活性剤として、上に定義されたフルクタンアルキルウレタン類（Ｉ）の１種またはそれ以上を含む組成物の製造方法に関する。
【００３１】
本発明の好ましい態様において、フルクタンアルキルカルバメート（Ｉ）はレバンから造られる。他の好ましい態様において、フルクタンアルキルカルバメート（Ｉ）はイヌリンから造られる。本発明に従って適当であるレバン類およびイヌリン類は、それぞれ本質的に線状の多糖類鎖から構成され、本質的に分枝鎖状の多糖類鎖から構成され、ならびにそれぞれそれらの混合物から構成される、多分散レバン類および多分散イヌリン類を包含する。
【００３２】
その良好な生物分解性を考えて、イヌリンは多分散直線状イヌリンまたは多分散でやや分枝された鎖状イヌリンまたはそれらの混合物が好ましい。イヌリンがやや分枝された鎖状のイヌリンである場合、イヌリン鎖のフルクトース単位の最大約３％が３つのフルクトシル−フルクトース結合を示すイヌリンが好ましい。分枝の程度は、既知の方法により、例えばＳｔａｒｃｈ，４６（５）、第１９３頁〜第１９６頁（１９９４）においてＬ．Ｄｅ  Ｌｅｅｎｈｅｅｒ等により記載されたとおりの、ガスクロマトグラフィ分析と組み合わせたペルメチル化（ｐｅｒｍｅｔｈｙｌａｔｉｏｎ）技術により測定されることが出来る。
【００３３】
さらに好ましい態様において、前記多分散イヌリンは、３〜１００、典型的には約５〜約７５の範囲の重合度（ＤＰ）を有する多糖類鎖からなる。なお一層好ましくは、前記多分散イヌリンは、６〜４０の平均重合度（平均ＤＰ）、最も好ましくは約１０〜約３５の範囲の（平均ＤＰ）を有する。
【００３４】
本発明のアルキルウレタン類（Ｉ）のアルキル基、即ち式（ＩＩ）のＲ基は、好ましくは飽和アルキル基、一層好ましくは飽和Ｃ3〜Ｃ18アルキル基そして最も好ましくは飽和直鎖状またはやや分枝した鎖状のＣ6〜Ｃ18アルキル基またはそれらの混合物である。典型的には、アルキル基はプロピル、ブチル、ヘキシル、オクチル、デシル、ドデシル、テトラデシル、ヘキサデシルおよびオクタデシルそして任意のそれらの混合物を包含する。
【００３５】
他の好ましい態様において、アルキル基は、モノ不飽和Ｃ3〜Ｃ18アルキル基、さらに好ましくはモノ不飽和Ｃ6〜Ｃ18アルキル基、なお一層好ましくはモノ不飽和Ｃ6〜Ｃ16アルキル基である。典型的に適当なモノ不飽和アルキル基、即ちアルケニル基は、ヘキセニル、オクテニル、デセニル、ドデセニル、テトラデセニル、ヘキサデセニル、オクタデセニルおよび任意のそれらの混合物を包含する。
【００３６】
別の態様において、アルキル基Ｒは、１つまたはそれ以上の不飽和、好ましくはモノ不飽和アルキル基との１つまたはそれ以上の飽和アルキル基の混合物を表す。
【００３７】
本発明に従うアルキルウレタン類（Ｉ）、特にイヌリンから誘導されるアルキルウレタン類は、好ましくは約０．１５〜約１．５、さらに好ましくは約０．２０〜約１．２、なお一層好ましくは約０．４〜約０．８そして最も好ましくは約０．５０〜約０．６０の置換度（ＤＳ）を有する。
【００３８】
前記アルキルカルバメート置換基（１つまたは複数）が配置されている、フルクタンアルキルウレタン類（Ｉ）の糖単位上の位置は、本発明に関して臨界的でない（重要でない）。
【００３９】
フルクタンアルキルウレタン類（Ｉ）は、単糖類および二糖類のウレタン類を造るための従来の方法に、そして澱粉のような多糖類のウレタンを造るための従来の方法に類似の方法を用いて造ることが出来る。生成物（Ｉ）は、例えば、多糖類、イソシアネートおよび反応生成物に対して不活性である溶媒中の溶液で、基材炭水化物（レバンまたはイヌリン）を、選ばれたアルキルイソシアネートと反応させることにより造られることが出来る。適当な溶媒は、例えば反応性ヒドロキシル基およびアミン基が存在しない、ジメチルホルムアミドおよびジメチルスルホキシドのような、かなり極性の溶媒または溶媒混合物を包含する。
【００４０】
飽和アルキルイソシアネート類は、例えば第一級または第二級アルキルアミンをホスゲンと反応させることにより慣用的に造られることが出来る。不飽和アルキルイソシアネート類はアルケニルアミン類から同様に造られることが出来る。式
Ｒ2Ｒ3Ｃ＝ＣＨ−ＮＣＯ    （ＩＩＩ）
（式中、Ｒ2は水素またはアルキル基を表しそしてＲ3はアルキル基またはビニル基を表す）のアルファ−ベータ不飽和アルキルイソシアネートは、Ｋ．Ｋｏｅｎｉｇ、等（Ａｎｇｅｗ．Ｃｈｅｍ．，９１（４）、第３３４頁〜第３３５頁（１９７９））により開示されているように、アルデヒドＲ2Ｒ3ＣＨ−ＣＨＯを、Ｍｅ3Ｃ−ＮＨ2と縮合させ、次に（そのエナミン形で平衡にある）得られたシッフ塩基をホスゲンと反応させそしてＭｅ3Ｃ−Ｃｌを熱的離脱させることにより造られることが出来る。さらに種々の不飽和アルキルイソシアネート類が、とりわけＤｏｗ  Ｃｈｅｍｉｃａｌ  Ｃｏ．の米国特許第３，８９０，３８３号および同第３，８０３，０６２号に開示されている。
【００４１】
フルクタンとアルキルイソシアネートとの反応は、広い温度範囲にわたって、典型的には室温から反応混合物の還流温度までの、好ましくは、約６０℃〜約８０℃の温度で、好ましくは水分の不存在下に行われることが出来る。フルクタンは、必要な場合に加熱下に、適当な溶媒中に溶解されそして（場合により同じ溶媒または前の溶媒と好ましくは混和性である他の不活性溶媒中に溶解された）イソシアネートが次にゆっくりとそしてかき混ぜながら、溶解されたフルクタンに加えられる。フルクタンアルキルウレタン類（Ｉ）の所望の置換度は反応体の割合をコントロールすることにより得られることが出来る。ウレタンを形成するためのアルコール性ヒドロキシル基とのアルキルイソシアネートの反応は実質的に定量的であるので、化合物（Ｉ）の置換度は、フルクタン基材の糖単位当たりのアルキルイソシアネートの適当なモル比の選択によりコントロールされることが出来る。通常、反応試薬間の反応を完成させるために、反応混合物はかき混ぜながら或る時間の間、加熱される。反応混合物は、例えば沈殿溶媒、即ち、反応試薬を溶解するために用いられた溶媒（１種または複数種）とは混和性である溶媒であるが、しかしその溶媒中にはフルクタンアルキルウレタン（Ｉ）が実質的に不溶性であるかまたは溶解性に乏しい溶媒中に反応混合物を注入することにより、形成されたフルクタンアルキルウレタン（Ｉ）を沈殿させることにより反応混合物を造り上げることが出来る。
【００４２】
本発明に従うフルクタンアルキルウレタン（Ｉ）の合成のためにまた、適当である所望のスクロースアルキルウレタンを合成するために都合のよい方法は、Ａｂｈ．Ｄｔｓｃｈ．Ａｋａｄ．Ｗｉｓｓ．Ｂｅｒｌｉｎ，ＫＬ．Ｃｈｅｍ．Ｇｅｏｌ．Ｂｉｏｌ．，Ｖｏｌ．１９６６（６）、第２４頁〜第３６頁（１９６７）（Ｃ．Ａ．，６８，１４３２３）においてＷ．Ｇｅｒｈａｒｄｔにより記載されている。それはジメチルホルムアミド中で、シアン酸カリウムおよびハロゲン化アルキル、好ましくは臭化アルキルを用いてのスクロースの、ワンポット反応における変換を包含する。
【００４３】
さらに、本発明者は、約１０重量％までの程度まで単糖類および二糖類を含有していてもよいフルクタンを基材として用いることを可能にする、フルクタンアルキルウレタン類（Ｉ）の製造のための別の、非常に適切な方法を開発した。この方法に従えば、出発フルクタン、例えば（例えばベルギーＯＲＡＦＴＩTMからのＲＡＦＴＩＬＩＮＥTMＳＴのような）約８％の単糖類および二糖類を含有するイヌリンまたは（例えばベルギーのＯＲＡＦＴＩTMからのＲＡＦＴＩＬＯＳＥTMＰ９５のような）約５％の単糖類および二糖類を含有するオリゴフルクトースは不活性溶媒または溶媒混合物（本明細書において第１溶媒と言う）中で、アルキルイソシアネート（これは場合により同じ溶媒中にまたは他の不活性第１溶媒中に溶解されている）と反応される。通常数時間かき混ぜながら加熱することにより、反応が完了した後に、好ましくは減圧下第１溶媒の一部分の蒸発による濃縮後、反応混合物は、反応の第１溶媒ならびに単糖類および二糖類のアルキルウレタンが溶液中に残るがしかしフルクタンアルキルウレタン類（Ｉ）が実質的に可溶性でない、溶媒または溶媒混合物（本明細書において沈殿溶媒と称される）を用いて処理される。
【００４４】
従って、形成されたフルクタンアルキルウレタン類（Ｉ）がその沈殿溶媒中に沈殿し、この沈殿溶媒からそれらはデカンテーションおよび（または）濾過あるいは遠心分離のような慣用の物理的分離技術により容易に単離されることが出来る。残っている第１溶媒および存在する可能性がある少量の単糖類および二糖類のアルキルウレタン類の除去を完成させるために、単離された反応生成物は沈殿溶媒を用いてまたは他の適当な沈殿溶媒を用いて洗浄されそして（または）粉砕（ｔｒｉｔｕｌａｔｅｄ）されることが出来るかあるいは例えば反応生成物の再溶解および再沈殿、その次にその単離および乾燥のような他の慣用技術を使用することが出来る。
【００４５】
適当な第１溶媒は、例えばジメチルホルムアミドおよびジメチルスルホキシドを包含し：適当な沈殿溶媒は、例えばエーテル類、ケトン類、アルコール類およびエステル類を包含する。
【００４６】
フルクタンアルキルウレタン類（Ｉ）は、室温で水中に低い濃度で容易に溶解することが出来、そしてそれらは非常に低い濃度でさえ、良好な、ないしは優れた張力活性（ｔｅｎｓｉｏ−ａｃｔｉｖｅ）の性質を示す。従って、それらは水性液体と非水性液体との間、水性液体と固体との間、そして水性液体と気体との間の界面張力を有意義に減少させるので、それらは界面活性剤として非常に有用である。
【００４７】
好ましくは、フルクタンアルキルウレタン類（Ｉ）は、約０．０００５％〜約５％、好ましくは約０．００１％〜約３％、さらに好ましくは約０．００５％〜約２％、なお一層好ましくは約０．０１％〜約１％の範囲の濃度（％重量／容量（％ｗ／ｖ）での濃度）で、水性媒体中で、さらに好ましくは水中で界面活性剤として用いられる。
【００４８】
本発明の非限定的な例示として、幾らかの種類のフルクタンアルキルウレタン類（Ｉ）の製造および張力活性（ｔｅｎｓｉｏ−ａｃｔｉｖｅ）の性質が下記の例および下記の表に示される。
【００４９】
フルクタンアルキルウレタン類（Ｉ）の製造のために使用される一般的方法
反応は無水の反応試薬および溶媒を用いて、水分の不存在下に行われるのが好ましい。例えばＰ2Ｏ5上で真空下または適当な溶媒による水の共沸的留去により好ましくは慣用的に乾燥されたフルクタンは、最小量の溶媒、例えばジメチルホルムアミド（ＤＭＦ）中に、加熱下かき混ぜながら溶解される。熱分解を避けるために、温度は約１１０℃以下に維持されなければならない。好ましくは、すべてのフルクタンが溶解されてしまう迄、約６０℃〜約８０℃に維持される。次に約６０℃〜約８０℃の温度で、場合により適当な溶媒、例えばＤＭＦで希釈された選ばれたアルキルイソシアネートの所定量（この量はフルクタンにおけるフルクトース単位に基づいてモル当量で決定される；計算のために、フルクタン出発物質の量は１００％フルクトース単位から構成されるとして用いられる）は、激しくかき混ぜながら、ゆっくりと、好ましくは滴下してフルクタン溶液に加えられそして得られた混合物は、反応が完了するまでの或る時間の間、前記温度でかき混ぜられる。２、３時間後、混合物は、形成されたフルクタンアルキルウレタン（Ｉ）の沈殿により既に濁ってきている可能性があるが、しかし通常はアルキルイソシアネートの添加後、合計で約２４時間かき混ぜ続けられる。従って、混合物が室温に冷却され、場合により溶媒の一部分が減圧下蒸発により除去されそして沈殿溶媒、例えばジエチルエーテルが、かき混ぜながら加えられる。形成されたフルクタンアルキルウレタン（Ｉ）は、通常、多少粘着性の塊として沈殿する。上澄み溶媒の除去後、その粘着性の塊は、フルクタンアルキルウレタン（Ｉ）が粉末形または顆粒形で得られるまで、極性を減少させる溶媒混合物を用いてかき混ぜながら繰り返して処理され、該粉末または顆粒は、次に単離されそして乾燥される。
【００５０】
別法として、前記粘着性の塊の形成を避けるために、反応の完了後、激しくかき混ぜながら、過剰の沈殿溶媒、例えばエーテルに、冷却されたそして場合により濃縮された反応混合物をゆっくりと、好ましくは滴下して加えることにより、形成されたフルクタンアルキルウレタン類（Ｉ）は、有利に単離されることが出来る。典型的には、形成されたフルクタンアルキルウレタン類（Ｉ）は、顆粒形または粉末形で沈殿しそして容易に単離されることが出来る。例えば、濾過により、溶媒混合物からの分離の後に、フルクタンアルキルウレタン類（Ｉ）は、非溶媒、例えばエーテルを用いて洗浄、粉砕（ｔｒｉｔｕｌａｔｉｏｎ）によりさらに精製されることが出来、あるいはそれらは、含まれている可能性がある溶媒および不純物を除去するために再溶解させ且つ再沈殿させてもよい。
【００５１】
１７０５ｃｍ-1（アミドＩバンド）及び１５４３ｃｍ-1（アミドＩＩバンド）における−ＮＨ−ＣＯ−バンドの存在による、ＩＲ−分光分析によりそして13Ｃ−ＮＭＲ分光分析によりフルクタンアルキルウレタン（Ｉ）の形成は確認されている（その場合において、イヌリンＮ−ｎ−オクチルカルバメートについて以下の共鳴ピークが見い出された：δ（ｐｐｍ；６８ＭＨｚ）：１３．８７；２２．０５；２６．２３；２８．６４；２９．３３；３０．７４；３１．２１；３５．７７；６１．４５；７３．９９；７６．５６；８１．５９；１０３．１９及び１５６．０８）。
【００５２】
イヌリンアルキルカルバメート類（Ｉ）の合成に関して、通常得られた収率は良好である。０．２モルの規模で行われた合成について、得られたイヌリンオクチルカルバメート（ＤＳ：０．５２〜０．５９）の典型的な収率は以下のとおりである：
−ＲＡＦＴＩＬＩＮＥTMＨＰ（約２５の（平均ＤＰ）を有するイヌリン）を用
いて：約７０〜９５％の収率。
−ＲＡＦＴＩＬＩＮＥTMＳＴ（約１０の（平均ＤＰ）を有するイヌリン）を用
いて：約５５〜７５％の収率。
−ＲＡＦＴＩＬＯＳＥTMＰ９５（２〜７の（ＤＰ）を有するオリゴフルクトー
ス９５％ｗ／ｗ）を用いて：約５０〜６５％の収率。
【００５３】
（発明を実施するための最良の形態）
上記一般的な方法は、以下の例によりさらに例示される。フルクタンアルキルウレタン類（Ｉ）の張力活性（ｔｅｎｓｉｏ−ａｃｔｉｖｅ）の性質は、Ｗｉｌｈｅｌｍｙ法またはＤｕ  Ｎｏｕｙ  Ｒｉｎｇ法に従って、張力計を用いて、２０℃での化合物の水溶液の表面張力を測定することにより決定された。
【００５４】
例  １：
イヌリンＮ−ｎ−オクチルカルバメート（１）：
１００ｍｌのフラスコにおいて、イヌリン（約２５の（平均ＤＰ）を有する、ＲＡＦＴＩＬＩＮＥTMＨＰ；２７．７ミリモルフルクトース当量）の５．０ｇを８ｍｌの乾燥ＤＭＦ中に約７０℃でかき混ぜながら溶解した。その黄色の色の溶液に、ｎ−オクチルイソシアネートの２．９ｍｌ（１６．７ミリモル；フルクトース単位に基づいて決定された０．６モル当量）を、７０℃でかき混ぜながら滴下して加えた。７０℃で２４時間かき混ぜを続けた。次に、冷却後、減圧（±６．７Ｐａ；０．０５ｍｍＨｇ）下にＤＭＦの殆どを蒸発させた。室温で残留物に、乾燥ジエチルエーテルの１０ｍｌをかき混ぜながら加え、そして混合物を１時間かき混ぜた。形成された白色沈殿物を濾過により単離し、１５ｍｌの乾燥エーテルで洗浄しそして減圧（±６．７Ｐａ；０．０５ｍｍＨｇ）下に残留溶媒（ＤＭＦおよびエーテル）を除去して、（1Ｈ−ＮＭＲ−２７０ＭＨｚにより測定された）０．５６の置換度（ＤＳ）を有するイヌリンＮ−ｎ−オクチルカルバメート（１）を生成した。化合物（１）は、９２％の収率で白色粉末として得られた。〔ＤＳ／（モル比オクチルイソシアネート／フルクトース当量）〕として計算された効率は９３％であった。水中の０．０１％ｗ／ｖ溶液中の生成物（１）の表面張力は３２．４ｍＮ／ｍであった。
【００５５】
例  ２：
イヌリンＮ−ｎ−オクチルカルバメート（２）：
５００ｍｌのフラスコにおいて、イヌリン（約２５の（平均ＤＰ）を有する、ＲＡＦＴＩＬＩＮＥTMＨＰ；０．１８５モルフルクトース当量）の３３．３ｇを、乾燥ＤＭＦの６０ｍｌ中に６０℃で溶解した。その黄色の溶液を６０℃に維持し、ｎ−オクチルイソシアネートの１９．５６ｍｌ（０．１１１モル；フルクトース単位に基づいて決定された０．６当量）を、かき混ぜながら滴下して加えた。次に混合物を７０℃に加熱しそして２４時間かき混ぜた。室温に冷却後、激しくかき混ぜながらジエチルエーテルの１５０ｍｌをゆっくりと加えた。かき混ぜを停止した後に、反応生成物は迅速に沈降しそしてデカンテーションにより溶媒の殆どを除去した。かき混ぜながら、乾燥エーテルの１００ｍｌを残留物に加え、これはゴム状になった。他の５０ｍｌのエーテルの添加後、残留物は顆粒化し始めそして１時間かき混ぜた後に、白色の懸濁液が形成された。沈殿した固体を濾過し、乾燥エーテルで洗浄しそして減圧（±６．７Ｐａ；０．０５ｍｍＨｇ）下に乾燥して約９５％の収率でそして９６％の効率を有する、（1Ｈ−ＮＭＲ−２７０ＭＨｚにより測定された）０．５８の置換度（ＤＳ）を有するイヌリンＮ−ｎ−オクチルカルバメート（２）を生成した。水中０．０１％ｗ／ｖ溶液中の生成物（２）の表面張力は３４ｍＮ／ｍであった。
【００５６】
上記一般的方法に従って、種々の級のイヌリンを種々のｎ−アルキルイソシアネート類と反応させることにより数種の他のイヌリンアルキルウレタン（Ｉ）を造りそしてそれらの張力活性の性質を測定した。また、上記例１および例２を包含するこれらの生成物およびデータを下記表１に挙げる。
【００５７】
0004477776.tif 000002
【００５８】
＊  使用されたイヌリンの級は：
（平均ＤＰ：２５）＝ＲＡＦＴＩＬＩＮＥTMＨＰ；
（平均ＤＰ：１０）＝ＲＡＦＴＩＬＩＮＥTMＳＴ；および
（９５％ＤＰ２−７）＝ＲＡＦＴＩＬＯＳＥTMＰ９５。
＊＊  イソシアネート類は市販の技術級製品であった。
ｏ  ＤＳ：1Ｈ−ＮＭＲ−２７０ＭＨｚにより測定された。
ｏｏ  ＮＭＲにより測定されず；反応に組み入れられた０．０５モル当量Ｃ１８アルキルイソシアネートに基づいて評価された値。
＃  同じ条件下に測定された純水の表面張力の値は約７２〜７４ｍＮ／ｍの範囲にある。
【００５９】
さらに、或る種のイヌリンＮ−ｎ−オクチルカルバメート（Ｉ）について、臨界ミセル濃度（ＣＭＣ）が測定され、これらは図１、図２および図３において示される。
【００６０】
表１においておよび図１〜図３において示される実験データは、アルキルウレタン類（Ｉ）が、低い濃度、例えば、水中で０．０１％ｗ／ｖの濃度そして水中０．００１％ｗ／ｖの濃度でさえ、優れた張力活性の性質のために有用であることを示しており、そして前記データからアルキルウレタン類（Ｉ）が界面活性剤として大きな潜在能力を有することが結論づけることが出来る。
【００６１】
例  ３：
生物分解性：
アルキルウレタン類（Ｉ）は十分に生物分解性である。前記特性を例示するために、Ｓａｐｒｏｍａｔ法により測定された或るイヌリンＮ−ｎ−オクチルアルキルカルバメートについての生物学的酸素需要性（ＢＯＤ）および化学的酸素需要性（ＣＯＤ）を以下に示す：
【００６２】
0004477776.tif 000003
【００６３】
例  ４：
泡立ちの性質：
アルキルカルバメート（Ｉ）は良好な発泡剤でありそして良好な泡安定化効果を示す。これらの性質を例示するために、気体噴射法による測定の結果を下記表２に示す。
【００６４】
使用された気体噴射法は次のとおりであった。泡は、発泡させるべき溶液の既知の量を含有する円筒状ガラス管の底で焼結ガラスデスクに通過させて一定の流速で規定量の窒素ガスを吹き込むことにより再現可能な方法で造られた。規定量（正確に１００ｃｍ3）のガスを提供した後に、液相と泡相との発生を時間の関数として測定した。使用されるすべてのガラスの材料は一夜クロム酸中に入れられ、そして使用のまえに、ｍｉｌｌｉ−Ｑ水で完全にリンスされた。実験の条件は次のとおりであった：室温；ガス流：１００ｃｍ3（正確に７２秒間５リットル／時間）；デスク細孔直径：１６〜２４マイクロメートル；カラム寸法：０．４ｍｘ０．０３０ｍ（内部直径）；サンプル容量：２０ｍｌ；分析の持続期間：１分毎に泡の高さを測定して２０分；そしてカルバメートのサンプルはｍｉｌｌｉ−Ｑ水中に０．１％（１０００ｐｐｍ）で溶解された。時間の関数としての泡の高さを測定しそしてＭＤ値、即ち泡容量／液体容量で表した。その結果を表２に要約する。
【００６５】
0004477776.tif 000004
【００６６】
表２のデータは、発泡剤および泡安定剤としてのイヌリンＮ−ｎ−アルキルカルバメート（Ｉ）の潜在的能力を明らかに示している。
【００６７】
例  ５：
界面張力：
イヌリンＮ−ｎ−アルキルカルバメート（Ｉ）が界面活性剤として使用された水／油システムについて２０℃でＤｕ  Ｎｏｕｙリング法により界面張力が測定された。結果を表３に示す。生成物（Ｉ）（生成物Ｎｏ．）は表１において記載されている。
【００６８】
0004477776.tif 000005
【００６９】
例  ６：
アルキルウレタン類（Ｉ）の乳化性質：
アルキルウレタン（Ｉ）は、特に油／水システムに関して、非常に良好な乳化の性質を示す。典型的な油は、例えば植物油、炭化水素油および鉱油そしてそれらの混合物を包含する。エマルションは、例えば家庭製品において、ヒトの手入れ用適用分野において、農化学において、殺虫剤においてそして工業的に使用されるエマルションにおけるような種々の分野において、油の種類・性質に依存して広い適用分野を見い出すことが出来る。
【００７０】
エマルション中の油の含有量は、例えば約５重量％〜約７５重量％の範囲にあることが出来る。水の相を造るために用いられる界面活性剤溶液において、界面活性剤であるアルキルカルバメート（Ｉ）あるいは２種またはそれ以上のアルキルカルバメート（Ｉ）の混合物の合計濃度は、例えば約０．３重量％〜約３重量％、典型的には約０．５重量％〜約２重量％の範囲にあることが出来る。
【００７１】
アルキルウレタン類（Ｉ）の乳化性質は下記の例において例示され、その例において、界面活性剤として１種またはそれ以上のアルキルカルバメート（Ｉ）を含有する種々の油／水エマルションが標準の方法に従って造られそして評価された。
【００７２】
エマルションの製造：
脱イオン水中の１種またはそれ以上のアルキルカルバメート（Ｉ）の一定の濃度（重量％）から構成される界面活性剤溶液の２５ｍｌに、２５ｍｌの油を滴下して加え、その一方ではその混合物をＵｌｔｒａ−Ｔｕｒｒａｘ*（ＣＡＴ  Ｘ６２０）（＊商標名）によりかき混ぜた。４つの段階の混合方法の第一段階中に油を加え、それらの混合段階において、混合速度を下記の表４に示されるように段階毎に増大させていき、エマルションを生成した。しかしその混合方法は、提供された方法以外の他の方法がまた同じ結果を生ずるので臨界的ではない。
【００７３】
0004477776.tif 000006
【００７４】
エマルションの評価：
室温に維持されたエマルションの時間経過にわたっての評価は、顕微鏡（液滴寸法の評価）によりおよび顕微鏡（油／水分離についての肉眼よるチェック）により、その両方に従った。結果を表５に示す。
【００７５】
0004477776.tif 000007
【００７６】
例  ７：
アルキルカルバメート類（Ｉ）およびイヌリンを含有するエマルション：
界面活性剤として１種またはそれ以上のアルキルカルバメート（Ｉ）を含有する油／水エマルションの安定性はそれにイヌリンを加えることによる水性相の粘度を増大させることによりさらに改良されることが出来る。
【００７７】
典型的な試験操作において、（１５〜６０秒間８，０００ｒｐｍでＵｌｔｒａ−Ｔｕｒｒａｘにより）かき混ぜながら、脱イオン水（純水）中１重量％、それぞれ０．５重量％のアルキルカルバメートＮｏ．２２から構成される界面活性剤溶液の２５ｍｌに、イヌリン（ＲＡＦＴＩＬＩＮＥTMＳＴまたはＲＡＦＴＩＬＩＮＥTMＨＰ）のそれぞれ０．５ｇ、１ｇ、２ｇおよび２．５ｇをゆっくりと加えた。そのようにして得られた界面活性剤溶液を用いて、イソパラフィン系炭化水素油（“Ｉｓｏｐａｒ  Ｍ”：Ｅｘｘｏｎの商標名）を有するエマルションを例６に記載された方法に従って造った。得られたすべてのエマルションは、室温で２０日間貯蔵後にもいぜんとして安定（肉眼観察）であった。
【００７８】
例  ８：
分散剤としてのアルキルウレタン類（Ｉ）の使用：
Ｕｌｔｒａ−Ｔｕｒｒａｘ*（ＣＡＴ  Ｘ６２０）（＊商標名）によりかき混ぜながら、上に記載された１種またはそれ以上のアルキルカルバメート（Ｉ）を含有する界面活性剤溶液に、粉末形の生成物を加えることにより、上記界面活性剤溶液から分散液を造った。４つの段階の混合方法（第１段階：９，５００ｒｐｍ、９０秒；第２段階：１３，５００ｒｐｍ、６０秒；第３段階：２０，５００ｒｐｍ、３０秒；第４段階：２４，０００ｒｐｍ、１５秒）の第１段階中に前記粉末を加えた。しかしながら、上記方法以外の他の方法がまた同じ結果を生ずるので、混合方法は臨界的ではない。得られた分散液を時間の関数として肉眼でそして顕微鏡（１００ｘ）により調べた。
【００７９】
試験操作、例えば０．５重量％のアルキルカルバメートＮｏ．２２の界面活性剤溶液の２５ｍｌ中の０．５ｇのカーボンブラック（Ｃａｂｏｔ  Ｃｏｒｐｏｒａｔｉｏｎ製、Ｅｆｌｔｅｘ  ５７５変形）の分散液は、界面活性剤としてアルキルカルバメート（Ｉ）を用いて、分散生成物の粒径が、水（まったく界面活性剤なし）および該粉末生成物から同様に造られた対応する分散液におけるよりも小さい非常に良好な安定性を有する分散液が得られた。上記のことは、アルキルカルバメート（Ｉ）が良好な安定性を有するので、そのアルキルカルバメート（Ｉ）が特に疎水性製品のための、分散液としての大きな潜在的能力を有することを示している。
【００８０】
アルキルカルバメート類（Ｉ）の上に示された諸性質およびそれぞれのアルキルカルバメート類におけるそれらの組み合わせは、フルクタンアルキルウレタン類（Ｉ）が種々の組成物においてそして前記組成物の製造のためのプレミクス（＝予備混合物）において、界面活性剤として使用するために非常に有益であるようにさせる。これらの組成物およびプレミクスは、慣用の技術にしたがって、例えば選択された１種またはそれ以上のアルキルウレタン類（Ｉ）を包含する、必要とする量での、組成物のすべての成分を、好ましくは低い速度でかき混ぜながら、単に混合することにより、あるいは１種またはそれ以上の選択されたアルキルウレタン（Ｉ）の所望の量を、すべての他の成分のプレミクスに加えることにより、あるいは選択された１種またはそれ以上のアルキルウレタン（Ｉ）を包含する、必要とするすべての成分を含有するプレミクスを、水または水性液体または非水性液体、例えばオイルまたはペースト状組成物のような媒体に添加することにより造られることが出来る。
【００８１】
本発明の界面活性剤は、例えばランドリー洗浄のための洗浄剤、皿洗いのための洗浄剤、工業用洗浄剤、化粧品中の乳化剤、インク類、ペンキ類およびコーティング組成物における乳化剤および安定剤、シャンプー類における発泡剤および（または）泡安定剤のような、種々の家庭用および工業用適用分野における洗浄剤、乳化剤、エマルション安定剤、リポソーム安定剤、発泡剤、泡安定剤および（または）湿潤剤として使用するために適している。
【００８２】
さらに、アルキルウレタン類（Ｉ）は、良好な生物分解性と組み合わせて、良好な熱安定性および化学安定性を示しそしてそれらは燐／燐酸塩を含有していない。さらに、アルキルカルバメート類（Ｉ）を製造するための主要な原料、即ちフルクタン類のレバンおよびイヌリンは通常農化学物質、即ち実際において再生可能な供給源を構成する植物源からの炭水化物である。前記特徴の組み合わせは、フルクタンＮ−アルキルカルバメート類（Ｉ）を環境的に十分許容出来るようにさせている。なおまた、前記炭水化物類、特にイヌリンは、工業的規模での界面活性剤としてのアルキルウレタン類（Ｉ）の使用を可能にし且つ魅力的なものにしており、経済的に非常に重要な特徴である、適切な品質そして許容出来る原料価格で、工業的規模で手に入れることが出来る。
【図面の簡単な説明】
【図１】  水中、室温で測定されたイヌリン（平均ＤＰ：２５）Ｎ−ｎ−オクチルカルバメート（ＤＳ：０．５６）（１８）の濃度の関数での表面張力および得られた臨界ミセル濃度（ＣＭＣ＝１２．８  １０-3ｇ／ｌ）を示す。
【図２】  水中、室温で測定されたイヌリン（平均ＤＰ：１０）Ｎ−ｎ−オクチルカルバメート（ＤＳ：０．５３）（２０）の濃度の関数での表面張力および得られた臨界ミセル濃度（ＣＭＣ＝１６．０  １０-3ｇ／ｌ）を示す。
【図３】  水中、室温で測定されたイヌリン（９５％ＤＰ：２−７）Ｎ−ｎ−オクチルカルバメート（ＤＳ：０．５１）（２１）の濃度の関数での表面張力および得られた臨界ミセル濃度（ＣＭＣ＝２３．９  １０-3ｇ／ｌ）を示す。
【図１】
0004477776.tif 000008
【図２】
0004477776.tif 000009
【図３】
0004477776.tif 000010